(57)【要約】【課題】良好な発電特性を得るとともに、寸法変化が少なく耐久性能が優れた燃料電池用の電解質膜、およびその製造方法、並びに燃料電池を提供する。【解決手段】電解質樹脂の中にナノファイバ不織布が埋め込まれた燃料電池用の電解質膜において、ナノファイバ不織布が電解質膜に全体的に均一に配置しており、燃料電池が、この電解質膜の一方の面にアノード電極が配置され、他方の面にカソード電極が配置されたＭＥＡと、ＭＥＡを挟んで保持する一対のセパレータとを備える。【選択図】図２
2016207514.tif 000002
【特許請求の範囲】
【請求項１】
電解質樹脂の中にナノファイバ不織布が埋め込まれた電解質膜であり、
前記ナノファイバ不織布の分布範囲は、
膜厚を１００％とした時、
前記電解質膜の一方の面から５％より小さい範囲から、
前記電解質膜の他方の面から５％より小さい範囲までである燃料電池用電解質膜。
【請求項２】
前記電解質膜の前記一方の面と他方の面から、前記ナノファイバ不織布が飛び出していない請求項１記載の燃料電池用電解質膜。
【請求項３】
前記ナノファイバ不織布の空隙率が８０％以上、かつ、前記電解質膜の膜厚に対して９０％以上の前記ナノファイバ不織布の膜厚を有する請求項１または２記載の電解質膜。
【請求項４】
前記ナノファイバ不織布は、ポリビニリデンフルオライド重合体を含む、請求項１〜３のいずれか１項に記載の燃料電池用電解質膜。
【請求項５】
前記ナノファイバ不織布の目付け量は、１ｇ／ｍ２以上、１５ｇ／ｍ２以下である、請求項１〜４のいずれか１項にから記載の燃料電池用電解質膜。
【請求項６】
前記ナノファイバ不織布は、エレクトロスピニング法により作製された請求項１〜５のいずれか１項に記載の燃料電池用電解質膜。
【請求項７】
前記電解質膜は、プロトン伝導性イオン交換膜である、請求項１〜６のいずれか１項に記載の燃料電池用電解質膜。
【請求項８】
請求項１〜７のいずれか１項に記載の燃料電池用電解質膜と、
前記燃料電池用電解質膜の両面のそれぞれに、電極と、触媒層と、ガス拡散層と、セパレータとが積層され、
前記燃料電池用電解質膜の両面のそれぞれに、前記電極と、前記触媒層と、前記ガス拡散層と、を囲むガスケットと、を有する燃料電池。
【発明の詳細な説明】
【技術分野】
【０００１】
本実施の形態は、燃料電池用電解質膜とそれを用いた燃料電池に関する。特に、固体高分子型燃料電池用電解質膜とそれを用いた固体高分子型燃料電池に関する。
【背景技術】
【０００２】
燃料電池、特に固体高分子型燃料電池は、水素を含有する燃料ガスと空気などの酸素を含有する酸化剤ガスとを電気化学的に反応させることにより、電力と熱とを同時に発生させる装置である。一般的には複数の単電池（以下、セル）を積層し、それらをボルトなどの締結部材で加圧締結することにより構成されている。１つのセルは、膜電極接合体（Ｍｅｍｂｒａｎｅ  Ｅｌｅｃｔｒｏｄｅ  Ａｓｓｅｍｂｌｙ；以下、ＭＥＡ）を一対の板状の導電性のセパレータで挟んで構成されている。
【０００３】
ＭＥＡは、電解質膜と、この電解質膜の両面に形成された一対の電極とで構成されている。この一対の電極の一方はアノード電極であり、他方はカソード電極である。なお、それぞれの電極は、電解質膜の表面に形成された触媒層と、この触媒層上に形成されたガス拡散層とで構成されている。
【０００４】
そして、アノード極へは水素を含有する燃料ガスが、多孔質で導電性を有するガス拡散層を介して供給され、カソード極へは空気などの酸素を含有する酸化剤ガスがガス拡散層を介して供給される。この状態で、各極で生じる酸化還元反応により生じる電気を取り出すようにしている。ガス拡散層は、一般に、炭素繊維からなる基材の表面に、カーボンと撥水材からなるコーティング層を設けて構成されている。
【０００５】
また、両反応極は電気化学的な反応を促進させるため、触媒と固体電解質との混合体が一般に適用されている。アノード極及びカソード極を構成する触媒としては、触媒金属として貴金属、特に白金族を用い、それをカーボンブラックやカーボンナノファイバー等の炭素材料に担持させた白金族担持触媒が広く用いられている。
【０００６】
電解質膜としては、プロトン伝導性イオン交換膜が用いられる。特に、スルホン酸基を有するパーフルオロカーボン重合体で構成される陽イオン交換膜は、基本特性に優れるため、電解質膜としての使用が広く検討されている。
【０００７】
陽イオン交換膜の電気抵抗を低減する方法として、スルホン酸基の濃度を増加させることが知られている。  しかしながら、スルホン酸基の濃度を増加させると、電解質膜の機械的強度が低下するなどの問題が生じる。そのため、電解質膜には耐久性を担保できる機械的特性を有すること、発電特性が良好であることが求められている。
【０００８】
ここで、特許文献１の燃料電池用の電解質膜の構成を図６に示す。図６に示すように、電解質膜５０は、電解質樹脂５１と、電解質樹脂５１の中に埋め込まれた補強体５２とを備える。補強体５２としては延伸多孔質膜が用いられ、補強体５２は電解質膜５０における厚み方向のほぼ中央に配置されている。なお、特許文献１の電解質膜５０では、電解質膜５０の厚み方向における補強体５２の位置を調整することにより、発電特性を向上させることについて提案されている。
【０００９】
次に、このような従来の電解質膜５０の製造方法について、図７（ａ）〜図７（ｆ）を用いて説明する。まず、シート状の基材５３の上に形成された補強体（延伸多孔質膜）５２を準備する（図７（ａ））。
【００１０】
次に補強体５２に対して、補強体５２全体が浸漬されるように電解質溶液５１ａを塗布して、補強体５２に電解質溶液５１ａを含浸させる。その後、電解質溶液５１ａを乾燥させて電解質樹脂５１とし、電解質樹脂５１の中に補強体５２が埋め込まれた状態とする。図７（ｂ）の状態から図７（ｃ）の状態となる。
【００１１】
次に、図７（ｄ）のように、基材５３を剥離する。その後、図７（ｅ）のように、剥離された面側より補強体５２に対して電解質溶液５１ａをさらに塗布する。その後、新たに塗布された電解質溶液５１ａを乾燥させて、図７（ｆ）のように、電解質樹脂５１とする。結果、電解質樹脂５１の厚さ方向のほぼ中央に補強体５２が配置された電解質膜５０を作製する。
【００１２】
近年、燃料電池の普及が益々進んでおり、高い発電性能で安定した発電を行うことが求められている。また、燃料電池の小型化も進んでおり、セルの薄型化、ＭＥＡの薄型化が検討されている。その中で電解質の薄膜化も検討がなされている。
【先行技術文献】
【特許文献】
【００１３】
【特許文献１】特開２００９−１６０７４号公報
【特許文献２】特開２００９−２４５６３９号公報
【発明の概要】
【発明が解決しようとする課題】
【００１４】
しかしながら、特許文献１の電解質膜５０のように、補強体５２に対して電解質溶液５１ａを含浸させる工程では、電解質溶液５１ａの溶媒が乾燥する際に、電解質膜５０の厚みが薄くなると同時に補強体５２が収縮し初期の厚みが薄くなることが発生する。
【００１５】
そのため、補強体５２の電解質膜５０のほぼ全ての厚み方向にわたって均質に配置させることも困難となっている。また、電解質膜５０の厚みが薄くなることで補強体５２の厚みも薄くなる。このため、機械的強度を担保することが困難となってきた。
【００１６】
そのため、電解質膜５０の強度が弱く、寸法変化が大きくなるために電極にシワが発生し、燃料電池電極の耐久性が悪くなる課題が生じていた。
【００１７】
本実施の形態の目的は、上述の従来の課題を解決するもので、良好な発電特性を得るとともに、寸法変化が少なく、耐久性能が優れる燃料電池用の電解質膜、および、それを用いた燃料電池を提供することにある。
【課題を解決するための手段】
【００１８】
本実施の形態の目的を達成するために、電解質樹脂の中にナノファイバ不織布が埋め込まれた電解質膜であり、前記ナノファイバ不織布の分布範囲は、膜厚を１００％とした時、前記電解質膜の一方の面から５％より小さい範囲から、前記電解質膜の他方の面から５％より小さい範囲までである燃料電池用電解質膜を用いる。
【００１９】
前記燃料電池用電解質膜と、前記燃料電池用電解質膜の両面のそれぞれに、電極と、触媒層と、ガス拡散層と、セパレータとが積層され、前記燃料電池用電解質膜の両面のそれぞれに、前記電極と、前記触媒層と、前記ガス拡散層と、を囲むガスケットと、を有する燃料電池を用いる。
【発明の効果】
【００２０】
本実施の形態によれば、寸法変化が少なく、耐久性能が優れる燃料電池用の電解質膜、およびその製造方法、並びに燃料電池を提供することができる。
【図面の簡単な説明】
【００２１】
【図１】本実施の形態の一の実施の形態に係る燃料電池の構成図
【図２】図１の燃料電池が備える電解質膜の構成図
【図３】電解質膜とナノファイバーの溶解度パラメータと電解質膜の均質性との関係を示す図
【図４】図２の電解質膜の製造方法の説明図
【図５】（ａ）〜（ｆ）ナノファイバ不織布製造方法を説明する図
【図６】従来の燃料電池用の電解質膜の構成図
【図７】（ａ）〜（ｆ）従来の電解質膜の製造方法を説明する図
【発明を実施するための形態】
【００２２】
（実施の形態１）
本実施の形態の一の実施の形態に係る燃料電池の構成について、図１を用いて説明する。
【００２３】
実施の形態の燃料電池は、固体高分子型燃料電池であって、水素を含有する燃料ガスと空気など酸素を含有する酸化剤ガスとを電気化学的に反応させることにより、電力と熱とを同時に発生させるものである。複数のセルを積層し、それらをボルトなどの締結部材で加圧締結することにより構成されている。
【００２４】
特に、この実施の形態の特徴は、電解質膜１１の構造にある。以下、各構成を説明する。
【００２５】
図１は、この燃料電池の１つのセル１００の断面を示している。図１に示すように、燃料電池における１つのセル１００は、ＭＥＡ１０を一対の板状の導電性のセパレータ２０Ａ、２０Ｃで挟んで構成される。
【００２６】
燃料電池には、燃料ガスを供給する装置、酸化剤ガスを供給する装置、発電された電気を取り出す装置、そして発電によって生じた熱を除去する装置など、発電を行うための様々な付帯装置が備えられている。これらの付帯装置については、公知の様々な態様の装置を採用し得るため、それらの説明については省略する。
【００２７】
図１に示すように、ＭＥＡ１０は、電解質膜１１と、この電解質膜１１の両面に形成された一対の電極とで構成されている。この一対の電極の一方はアノード電極１２Ａであり、他方はカソード電極１２Ｃである。なお、それぞれのアノード電極１２Ａ、カソード電極１２Ｃは、電解質膜１１の表面に形成された触媒層１３Ａ，１３Ｃと、この触媒層１３Ａ，１３Ｃ上に形成されたガス拡散層１４Ａ、１４Ｃとで構成される。なお、外側に、アノードガスケット１５Ａ、セパレータ２０Ｃで保持している。
【００２８】
この実施の形態では、特に、電解質膜１１に特徴がある。以下、各構成要素を説明する。
＜触媒層１３Ａ，触媒層１３Ｃ＞
触媒層１３Ａ，１３Ｃは、触媒と触媒担体と電解質とを有している。触媒は燃料ガスからプロトンを生成し、またプロトンと酸化剤ガスとを結合させるものである。触媒としては、例えば、白金を主成分とする白金合金を用いることができる。触媒担体は、導電性を有し、発電反応によって生じた電気を触媒から外部回路に取り出すものである。触媒担体としては、例えば、炭素担体を用いることができる。電解質は、電解質膜と同様にスルホン酸基を有するパーフルオロカーボン重合体が用いられ、燃料ガスから生成したプロトンを伝搬するものである。電解質としては、例えば、ソルベイソレクシス社製のＡｑｕｉｖｉｏｎ（登録商標）を用いることができる。触媒層１３Ａ、１３Ｃに分散された触媒が燃料ガスと酸化剤ガスとを反応させるため、触媒層１３Ａ，１３Ｃは多孔質な構造がよい。
【００２９】
＜ガス拡散層１４Ａ，１４Ｃ＞
ガス拡散層１４Ａ，１４Ｃは、その基材として一般的に炭素繊維で形成されたものが用いられる。このような基材としては、例えば、炭素繊維織布を用いることができる。
【００３０】
＜セパレータ２０Ａ，２０Ｃ＞
セパレータ２０Ａ，２０Ｃは、ガス不透過性の導電性材料にて形成されていれば良く、例えば、樹脂含浸カーボン材料を所定の形状に切削したものや、カーボン粉末と樹脂材料の混合物を成形したものなどが一般的に用いられる。セパレータ２０Ａ、２０ＣにおけるＭＥＡ１０と接触する部分には凹状の溝部２１Ａ形成されている。一対のセパレータ２０Ａ，２０Ｃのうちの一方のセパレータ２０Ａ（２０Ｃ）の溝部がガス拡散層１４Ａと接することで、アノード電極１２Ａの電極面に燃料ガスを供給しかつ余剰ガスを運び去るための燃料ガス流路が形成される。また、他方のセパレータ２０Ｃ（２０Ａ）の溝部がガス拡散層１４Ｃと接することで、カソード電極１２Ｃの電極面に酸化剤ガスを供給しかつ余剰ガスを運び去るための酸化剤ガス流路が形成される。
【００３１】
＜電解質膜１１＞
次に、ＭＥＡ１０が有する電解質膜１１の構成について、図２を用いて説明する。電解質膜１１としては、スルホン酸基を有するパーフルオロカーボン重合体であるフッ素系の電解質樹脂１１２の薄膜が用いられる。
【００３２】
また、電解質樹脂１１２の単独の薄膜では十分な機械的特性が得られないため、薄膜に対して機械的特性を与えることができるナノファイバ不織布１１３が、電解質樹脂１１２の中に埋め込まれている。
【００３３】
ナノファイバ不織布１１３を構成する個々のナノファイバは、その繊維径がｎｍオーダー（すなわち、１ｕｍ未満）である。ナノファイバ不織布１１３が電解質樹脂１１２の中に埋め込まれた状態において、それぞれのナノファイバ不織布１１３の間に形成される空隙内にも電解質樹脂１１２が充填された状態とされている。
【００３４】
ナノファイバ不織布１１３による補強体は、従来技術の延伸多孔質膜による補強体よりも、より高い空隙率を得ることができるのが特徴である。
【００３５】
また、延伸多孔質膜において個々の孔を画定する孔周囲の膜部分幅寸法と比べると、ナノファイバ不織布１１３のナノファイバは十分に細い繊維径を有しているといえる。
【００３６】
電解質膜１１のアノード電極１２Ａ側の面では、触媒層１３Ａにて燃料ガス中の水素がイオン化されて、電解質樹脂１１２の中にプロトンが取り込まれる。しかし、十分な表面積にて電解質膜１１が露出しているため、プロトンの取り込みが大きく抑制されることはない。
【００３７】
また、このとき、プロトンとともに燃料ガス中の水（水分子）も電解質樹脂１１２内に取り込まれ、プロトンは水とともに電解質樹脂１１２内をアノード電極１２Ａの側からカソード電極１２Ｃの側へと移動する（プロトン伝導）。ナノファイバ不織布１１３の繊維径が細いため、ナノファイバの表面では、プロトンおよび水のスリップ流が生じる。そのため、ナノファイバ不織布１１３によって電解質樹脂１１２内のプロトン伝導は阻害されにくい。また、ナノファイバ不織布１１３は高い空隙率を有するため、プロトン伝導を行うのに十分な量の電解質樹脂１１２がその空隙内に充填されている。少なくとも、ナノファイバ不織布の空隙率は、８０％以上が好ましい。
【００３８】
このように電解質膜１１において、ナノファイバ不織布１１３が高い空隙率を有し、さらにナノファイバの繊維径が細いことから、プロトン伝導が阻害されにくい。
ナノファイバ不織布の空隙率は、８０％より小さいと、プロトン伝導が阻害される。
【００３９】
ＭＥＡ１０において、カソード電極１２Ｃでの反応（すなわち、プロトンと酸化剤ガスとを結合させる反応）は、アノード電極１２Ａでの反応（すなわち、燃料ガスからプロトンを取り出す反応）よりも反応速度が遅い。そのため、電解質膜１１のカソード電極１２Ｃの側の面では、ナノファイバ不織布１１３を露出させることなく、電解質膜１１に覆われた状態として、カソード電極１２Ｃの面に露出される電解質膜１１の表面積を大きく保つことが好ましい。
【００４０】
電解質膜１１の内側にナノファイバ不織布１１３を位置させることで、ナノファイバ不織布１１３の表面を電解質膜１１により覆って、電解質膜１１のカソード電極１２Ｃの面よりナノファイバ不織布１１３を露出させないようにできる。
【００４１】
電解質膜１１中のナノファイバ不織布１１３の配置の要件としては、電解質膜１１の全体の厚みに対して、ナノファイバ不織布１１３の存在分布が以下であることが好ましい。
つまり、ナノファイバ不織布１１３は、電解質膜１１が、触媒層１３Ｃに接する面から、５％以内に存在するのが好ましい。かつ、電解質膜１１が、触媒層１３Ａに接する面から５％以内に存在することが好ましい。また、均一に分布することが望ましい。また、ナノファイバ不織布１１３は、電解質膜１１の表面から突出してはいけない。ナノファイバー不織布が電解質膜１１から突出すると触媒膜に直接接触し、電気抵抗が上がる。
【００４２】
上記の理由は、実施例のところで説明する。上記条件以外では、電解質膜１１の強度が実用レベルに達しない。
【００４３】
＜ナノファイバ不織布１１３＞
ナノファイバ不織布１１３としては、例えば、ＰＶＤＦ（ポリフッ化ビニリデン、ポリフッ化ビニリデン、ＰｏｌｙＶｉｎｙｌｉｄｅｎｅ  ＤｉＦｌｕｏｒｉｄｅ）の繊維で構成される。ＰＶＤＦ以外にも、ポリビニリデンフルオライド重合体（以下、ＰＶＦ）、ＰＶＤＦやＰＶＦなどのポリマーを構成するモノマー単位を複数有する共重合体、これらのポリマーの混合物などを用いてもよい。
【００４４】
ナノファイバ不織布１１３の材料の分子量は、１５０，０００〜５５０，０００であることが望ましい。分子量が低すぎると機械的強度が低下する。また、分子量が高すぎると、溶解性が落ちて溶液化しにくくなる。
【００４５】
実施の形態のナノファイバ不織布１１３は、電界紡糸法（以下、エレクトロスピニング法）により作製できる。ナノファイバ不織布１１３は繊維がウェブ状に折り重なった形状をしており、単位面積当たりの質量（目付け量）は１ｇ／ｍ２以上が望ましい。ナノファイバ不織布１１３の単位面積当たりの質量が１ｇ／ｍ２より小さい場合、電解質膜１１の膨潤による寸法変化を抑制することができない。
【００４６】
また、単位面積当たりの質量は１５ｇ／ｍ２以下が望ましい。単位面積当たりの質量が１５ｇ／ｍ２より大きい場合、電解質膜１１のプロトンの伝搬を妨げ、燃料電池の発電特性を阻害してしまう。
【００４７】
＜ナノファイバ不織布１１３の製造方法＞
実施の形態のナノファイバ不織布１１３の製造方法として、ＰＶＤＦをエレクトロスピニング法により不織布化するためには溶液状態にすることが必要であって、例えばジメチルアセトアミド（以下、ＤＭＡｃ）を溶媒として用いるとよい。
【００４８】
溶媒としては、ＤＭＡｃの他、ジメチルスルホキシドやアセトンなどを、単独、もしくは複数種を混合して用いてもよい。また、溶液濃度は５％〜２５％の範囲が望ましい。溶液濃度が低いと充分な繊維径を得ることが出来ず、電解質膜の膨潤・収縮による寸法変化を抑制することができない。また、溶液濃度が上記範囲より高いと、エレクトロスピニング法での不織繊維化において、充分な静電爆発を得ることが出来ず、繊維間が詰まってしまい、電解質膜としての機能の一つであるプロトン伝導を阻害してしまう。
【００４９】
ナノファイバ不織布１１３を、エレクトロスピニング法などで作製すると、細い繊維径のナノファイバを低密度で堆積させることが可能である。よって、高い空隙率を有し、細い繊維径を有するナノファイバ不織布１１３を作製することができる。一方、延伸多孔質膜は、膜を縦横方向に引っ張って延伸させることにより作製される。多孔度（空隙率）を高める、または個々の孔を画定する孔周囲の膜部分幅寸法を小さくするためには、十分に厚い膜を縦横方向に大きく引き伸ばして、所望の厚さにする必要がある。そのため、延伸多孔質膜を作製する設備が巨大になってしまい、また厚さを制御することが難しい。よって、延伸多孔質膜において、空隙率を高めることや個々の孔を画定する孔周囲の膜部分幅寸法を小さくすることは困難であるといえる。
【００５０】
＜ＳＰ値＞
次に、ＳＰ値（溶解度パラメータ）について説明する。ＳＰ値は分子間力を表す尺度として使用される。正則溶液論に基づくと、溶媒と溶質の間に作用する力は分子間力のみと仮定されるので、溶媒と溶質の２つの成分のＳＰ値の差が小さいほど溶解度が大となることが経験的に知られている。Ｈａｎｓｅｎの方法に従うと、蒸発のエネルギーを、Ｌｏｎｄｏｎ分散力（δｄ）、双極子間力（δｐ）、水素結合力（δｈ）の３つに分割して表し、下記に示す式１によりＳＰ値を算出することができる。
【００５１】
ＳＰ値＝√（（δｄ）２＋（δｐ）２＋（δｈ）２）・・・・（式１）
ナノファイバ不織布１１３として用いるＰＶＤＦのＳＰ値を、式１に従って計算すると、各種文献から得られるＬｏｎｄｏｎ分散力（δｄ）が１３．７、双極子間力（δｐ）が１０．６、水素結合力（δｈ）が８．２を代入して、１９．１６となる。
【００５２】
また、電解質樹脂１１２としては、フッ素系電解質樹脂（プロトン伝導性イオン交換樹脂）であるパーフルオロスルホン酸ポリマーの薄膜が用いられる。電解質樹脂を溶かした電解質溶液を形成するための溶媒としては、水、１−プロパノール、エタノール、Ｎ、Ｎ−ジメチルホルムアミド（以下、ＤＭＦ）、ＤＭＡｃ、Ｎ−メチル−２−ピロリドン（以下、ＮＭＰ）などを単独、もしくは複数を混合して用いることができる。これらの溶媒のＳＰ値は、それぞれ水；４４．９０、１−プロパノール；２５．１４、エタノール：２５．５６、ＤＭＦ：１８．０１、ＤＭＡｃ：２１．３９、ＮＭＰ：２２．９６である。
【００５３】
図３に、各溶媒とフッ素系電解質樹脂（電解質樹脂１１２）とのＳＰ値の関係と、電解質膜１１の均質性との関係を示す。
【００５４】
図３に示すように、ＰＶＤＦ（ナノファイバー不織布１１３）のＳＰ値より溶媒のＳＰ値が乖離すると、電解質膜１１内の補強体が全体的に均一にならない。本実施の形態に用いるＳＰ値の差が５以内である溶媒としては、ＰＶＤＦが１９．１６であるので、ＤＭＦ、ＤＭＡｃ、ＮＭＰが望ましい。
【００５５】
ナノファイバ不織布１１３と、電解質樹脂１１２とを組み合わせる方法としては、電解質溶液を塗布する前にナノファイバ不織布１１３に、スプレー、ダイ、インクジェット、ワイヤーバーなどの手法を用いて塗布して上記溶媒を浸潤させる方法がある。また、あらかじめ溶媒を電解質溶液に混合しておく方法などがあり、それらを単独あるいは複数の手法を併用してもよい。
【００５６】
＜ナノファイバ不織布１１３の製造方法＞
次に、ナノファイバ不織布１１３の製造方法について説明する。ペレット上状のＰＶＤＦ（アルケマ社製、分子量２７５０００）をＤＭＡｃに溶解させた。具体的な条件としては、ＰＶＤＦ２０ｇに対してＤＭＡｃ８０ｇを混合し、自公転ミキサーで撹拌し、ＰＶＤＦをＤＭＡｃに溶解しＰＶＤＦ溶液３１を作製した。
【００５７】
図４は、実施の形態におけるナノファイバ不織布１１３の製造装置の模式図である。
【００５８】
エレクトロスピニング法による不織繊維化において、ＰＶＤＦ溶液３１をシリンジ３２に入れる。シリンジ３２の下部には溶液吐出用のノズル３３が設けられている。この溶液吐出用ノズル３３としてはニードル状のノズルを用いる。ノズル３３の内径はφ０．１８ｍｍ〜φ０．４２ｍｍの範囲が望ましい。ノズル３３の内径が小さいと吐出量が少なくなるため、生産性が低くなってしまう。また、ノズル３３の内径を大きくすると、吐出量が多くなり、適切に静電爆発を起こすことができず、繊維化しない。
【００５９】
また、吐出にはエアパルス方式のディスペンサー（図示せず）を用いることができる。送液圧力としては、１０ｋＰａ〜５０ｋＰａの範囲が望ましい。送液圧力が低いと、充分なＰＶＤＦ溶液が吐出されず、生産性が低くなる。また、送液圧力を大きくすると、吐出量が多くなり、適切に静電爆発を起こすことができず、繊維化しない。溶液の粘度により吐出量が変化するため、粘度が高い場合は送液圧力を高くし、粘度が低い場合は送液圧力を低くし、適当な吐出量となるように送液圧力を制御すればよい。
【００６０】
また、ノズル３３に電圧を印加し、繊維を集積するコレクター３４をアースに接続させる。ノズル３３とコレクター３４間の電界は１０ｋＶ〜５０ｋＶの範囲が望ましい。電界が弱い場合、充分な静電爆発を得ることができず、適切な繊維を得ることができない。
【００６１】
また、電界が強い場合、ノズルから吐出されたＰＶＤＦ溶液３１が基材５３に到着するまでの時間が短くなり、充分な静電爆発を得ることができず、適切な繊維を得ることが出来ない。なお、上記の例ではノズル３３に正の電圧を印加させたが、不織繊維化させる材料によっては負の電荷を印加した方がよい場合があり、材料により印加する電圧の極性を選択すればよい。
【００６２】
また、ノズル３３の先端とコレクター３４までの距離は９０ｍｍ〜１６０ｍｍの範囲が望ましい。ノズル３３の先端とコレクター３４までの距離が短いと、ＰＶＤＦ溶液３１がノズル３３から吐出されてから基材５３に到着するまでの時間が短くなり、充分な静電爆発を得ることができず、適切な繊維を得ることができない。
【００６３】
静電爆発は溶液の粘度や量により影響を受ける。コレクター３４にナノファイバ不織布３６が生成した際に溶液の溶媒の乾燥具合により、最適な印加電圧やノズル３３とコレクター３４間の距離を判断することができる。コレクター３４に生成した不織繊維の溶媒が充分に乾燥せず湿潤状態であれば静電爆発が不十分であるため、ノズル３３からの吐出量を減らし適切な吐出量とすればよい。
【００６４】
また、ノズル３３とコレクター３４間の距離を大きくすることでも適切な静電爆発が起こりやすく、高い生産性を得るために吐出量を小さくできない場合は、ノズル３３とコレクター３４間の距離を大きくしてもよい。
【００６５】
吐出量が少ない場合やノズル３３とコレクター３４間の距離が大きい場合、過度の静電爆発を起こし、所定の領域よりも広く不織繊維が形成されるため、必要な厚みを形成するために時間を要するため、生産性が下がってしまう。
【００６６】
生産性を向上させるため、複数のノズル（図示せず）を用いてもよい。ノズル間距離は１０ｍｍ以上が望ましい。ノズル間距離を短くすると、隣接するノズルや電荷を帯びたＰＶＤＦ溶液が、お互いの電荷の影響を受け、充分な静電爆発を得ることができず、適切な繊維を得ることができない。
【００６７】
＜電解質膜１１の製造方法＞
次に、このような構成を有する本実施の形態の電解質膜１１を製造する方法について、図５（ａ）〜図５（ｆ）の説明図を用いて説明する。
【００６８】
まず、図５（ａ）に示すように、補強体として用いられるナノファイバ不織布１１３を準備する。次に、ナノファイバ不織布１１３に対して、ＳＰ値が５以下の溶媒をスプレーにて塗布して浸潤させる。ナノファイバ不織布１１３は、シート状の基材１１９上に例えば電界紡糸法でナノファイバを吹き付けて堆積させることにより形成されている。そのため、ナノファイバ不織布１１３と基材１１９とが接する部分では、ナノファイバ不織布１１３が基材１１９の表面に剥離可能に接した状態とされている。
【００６９】
次に、図５（ｂ）と図５（ｃ）に示すように、基材１１９上のナノファイバ不織布１１３に対して、電解質溶液１１２ａを塗布する。電解質溶液１１２ａは、電解質樹脂１１２を溶媒で溶かした溶液である。具体的には、ナノファイバ不織布１１３全体が電解質溶液１１２ａ中に埋もれるように電解質溶液１１２ａを塗布して、ナノファイバ不織布１１３に電解質溶液１１２ａを含浸させる。その後、電解質溶液１１２ａを乾燥させて電解質樹脂１１２として、電解質樹脂１１２の中にナノファイバ不織布１１３が埋め込まれた電解質膜１１が形成される。
【００７０】
次に、基材１１９を剥離して（図５（ｄ））、剥離された面側よりナノファイバ不織布１１３に対して電解質溶液１１２ａをさらに塗布する。その後、新たに塗布された電解質溶液１１２ａを乾燥させて電解質樹脂１１２とし、電解質樹脂１１２の厚さ方向のほぼ中央にナノファイバ不織布１１３が配置された電解質膜１１を作製する（図５（ｅ）、図５（ｆ））。このようにして、本実施の形態の電解質膜１１が作製される。なお、上述にて説明したそれぞれの工程に加えて、電解質膜１１のアニール工程（結晶化工程）が行われるような場合であってもよい。この場合、アニール工程は基材１１９から電解質膜１１が剥離される前後を問わず行うことが可能である。
【００７１】
本実施の形態の電解質膜の実施例について説明する。
【００７２】
（実施例１）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＮＭＰを用いる。電解質溶液の溶媒は水とＮＭＰを用いる。ＮＭＰの電解質溶液に含まれる溶媒混合比は、５ｗｔ％とした。電解質溶液をナノファイバ不織布１１３上に塗布乾燥して、膜厚１５μｍの電解質膜１１を得た。
【００７３】
（実施例２）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＮＭＰを用いる。電解質溶液の溶媒は水とＮＭＰを用いる。ＮＭＰの電解質溶液に含まれる溶媒混合比は、５ｗｔ％とした。電解質溶液をナノファイバ不織布１１３上に塗布乾燥して、膜厚１０μｍの電解質膜を得た。
【００７４】
（実施例３）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＮＭＰを用いる。電解質溶液の溶媒は水とＮＭＰを用いる。ＮＭＰの電解質溶液に含まれる溶媒混合比は、５ｗｔ％とした。電解質溶液をナノファイバ不織布１１３上に塗布乾燥して、膜厚２０μｍの電解質膜を得た。
【００７５】
（実施例４）
ナノファイバ不織布１１３の材料をＰＶＤＦとし、目付け量を６ｇ／ｍ２としてＰＥＴフィルム上に形成したほかは、実施例１と同じとしてナノファイバ不織布１１３を形成し、電解質溶液を塗布乾燥して、膜厚１５μｍの電解質膜を得た。
【００７６】
（実施例５）
ナノファイバ不織布１１３の材料をＰＶＤＦとし、目付け量８ｇ／ｍ２としてＰＥＴフィルム上に形成したほかは、実施例１と同じとしてナノファイバ不織布１１３を形成し形成し、電解質溶液を塗布乾燥して、膜厚１５μｍの電解質膜を得た。
【００７７】
（実施例６）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＮＭＰを用いる。電解質溶液の溶媒は水とＮＭＰを用いる。ＮＭＰの電解質溶液に含まれる溶媒混合比は、１０ｗｔ％とした。電解質溶液をナノファイバ不織布上に塗布乾燥して、膜厚１５μｍの電解質膜を得た。
【００７８】
（実施例７）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＮＭＰを用いる。電解質溶液の溶媒は水とＮＭＰを用いる。ＮＭＰの電解質溶液に含まれる溶媒混合比は、１５ｗｔ％とした。電解質溶液をナノファイバ不織布１１３上に塗布乾燥して、膜厚１５μｍの電解質膜を得た。
【００７９】
（実施例８）
ナノファイバ不織布１１３の材料をＰＶＤＦとし、目付け量を４ｇ／ｍ２してＰＥＴフィルム上に形成した。次に、電解質溶液中のＳＰ値の差が５以内の溶媒としてＤＭＡｃを用いる。電解質溶液の溶媒は水とＤＭＡｃを用いる。ＤＭＡｃの電解質溶液に含まれる溶媒混合比は、１０ｗｔ％とした。電解質溶液をナノファイバ不織布１１３上に塗布乾燥して、膜厚１５μｍの電解質膜を得た。
【００８０】
（実施例９）
ナノファイバ不織布１１３の材料をＰＶＤＦとし、目付け量を４ｇ／ｍ２としてＰＥＴフィルム上に形成した。次に、電解質溶液中のＳＰ値の差が５以内の溶媒としてＤＭＡｃを用いて、スプレーにてＰＶＤＦナノファイバ不織布１１３上に塗布した。ＤＭＡｃの塗布量は、１ｇ／ｍ２とした。次に電解質水溶液を塗布乾燥して、膜厚１５μｍの電解質膜を得た。
【００８１】
（比較例１）
ナノファイバ不織布１１３の材料をＰＶＤＦとし、目付け量を４ｇ／ｍ２としてＰＥＴフィルム上に形成した。次に、エタノール（ＳＰ値；２５．５６）を用いて、スプレーにてＰＶＤＦナノファイバ不織布１１３上に塗布した。エタノールの塗布量は、１ｇ／ｍ２とした。次に電解質水溶液を塗布乾燥して、膜厚１５μｍの電解質膜を得た。
【００８２】
（比較例２）
ナノファイバ不織布１１３の材料をＰＶＤＦとし、目付け量を４ｇ／ｍ２としてＰＥＴフィルム上に形成した。電解質溶液の溶媒は水とエタノールを用いる。エタノールの電解質溶液に含まれる溶媒混合比は、１０ｗｔ％とした。次に電解質水溶液を塗布乾燥して、膜厚１５μｍの電解質膜を得た。
【００８３】
（比較例３）
デュポン製電解質膜フレミオン−ＸＰ（膜厚２０μｍ）を用いた。
【００８４】
これら得られた電解質膜を用いて、以下に示す各種測定を行った。結果を表１に示す。
【００８５】
【表１】
2016207514.tif 000003
【００８６】
（ナノファイバ不織布１１３の厚さ寸法と電解質膜１１の厚さ中の配置）
次に、得られた電解質膜１１の断面観察により、ナノファイバ不織布１１３の分布を測定した。電解質膜１１の厚さを１００％とした。ナノファイバ不織布１１３がどの範囲まで存在するかを、アノード電極１２Ａ側、カソード電極１２Ｃ側それぞれで求めた。
【００８７】
（機械的特性：乾湿寸法変化）
機械的特性としては、電解質膜１１が乾いた状態と湿った状態とでの寸法変化率（膨潤率または膨張率）を測定した。電解質膜１１が乾いた状態は、２５℃、相対湿度５０％の状態として、電解質膜１１の表面沿い方向（Ｘ方向、Ｙ方向）の寸法を測定した。次に電解質膜１１が湿った状態は、８０℃純水を入れたビーカーに試料を１時間浸漬させた状態とし、純水中より取り出して、同じく膜の表面沿い方向の電解質膜１１の寸法を測定した。そして、Ｘ方向およびＹ方向の各々の寸法変化率を測定し、ＸＹ方向で異方性がある場合には、大きい方の値を採用した。電解質膜１１は２５ｍｍ角のものを用いた。
【００８８】
７％以下を合格とした。上記条件で７％以下なら、燃料電池として実用できる。
【００８９】
（機械的特性：カール性）
機械的特性として、電解質膜１１のカール性を評価した。厚さ７５μｍの離型フィルムに電解質膜をラミネートした後に剥離し、室温２５℃、相対湿度５０％の環境下において、電解質膜１１の表面沿い方向（Ｘ方向、Ｙ方向）の反りを測定した。
【００９０】
ラミネート加工時のロール温度は１３０℃とした。次に、比較例３と反りの状態を評価した。Ｘ方向およびＹ方向の各々の反りを測定した。ＸＹ方向で異方性がある場合には、大きい方の値で評価した。電解質膜１１は２５ｍｍ角のものを用いた。
【００９１】
比較例３と同じレベルにカールしたものを×、比較例３と比べ、カールしていないものを○とした。
【００９２】
（耐久試験：スタック乾湿サイクル試験）
電池評価としては１００サイクルの乾湿サイクル試験を行った。得られた電解質膜１１からＭＥＡ１０を製作し、乾燥状態および湿潤状態を順に繰り返して放置した。乾燥状態では、スタックの内部の温度を２３℃に設定した。アノードに湿度５０％Ｒ．Ｈ．の燃料ガスを供給し、カソードに湿度５０％Ｒ．Ｈ．の酸化剤ガスを供給した。
【００９３】
一方、湿潤状態では、スタックを１００℃の熱水に浸漬した。この時の、スタック内部の温度は９０℃であった。この乾燥状態および湿潤状態のいずれの場合においても、スタックの水素リークを測定してリーク量が多くなる状態、すなわち破膜状態に至るまでのサイクル回数を確認した。この間、発電は行わなかった。
【００９４】
通常、乾湿サイクル試験は１５０回以下で破膜する。そこで、２倍の３００回以上を合格とした。上記条件で３００回もてば、燃料電池として実用できる。
【００９５】
（結果）
表１に示すように、実施例１〜実施例９から、少なくともナノファイバ不織布１１３の配置は、電解質膜の両方の面から５％より小さくすることで、寸法変化率を６％以内とすることができ、電解質膜１１として用いることができる程度の機械的特性を得ることができることが分かる。
【００９６】
ナノファイバ不織布１１３の配置が、電解質膜１１の両面から５％より小さいということは、ナノファイバ不織布１１３の配置（膜厚）は、電解質膜１１の全体に対して、９０％より大きい。少なくとも６０％ナノファイバ不織布１１３あればよい。
【００９７】
ナノファイバ不織布１１３が埋め込まれた電解質膜１１がカール（曲がり）してしまうことを抑制できる。特に、電解質膜１１において一方の面からのみナノファイバ不織布１１３が露出するような構造では、電解質膜１１にカールが生じやすくなる。
【００９８】
また、アノード側とカソード側の配置の合計を考えると、比較例１，２では、１０．５％であり、ナノファイバ不織布１１３の割合は、電解質膜１１の８９．５％である。
【００９９】
しかし、ナノファイバ不織布１１３の厚さ割合を８９．５％より大きくすることで、カールの発生を抑制できる。よって、製造過程において電解質膜の取り扱いを良好にすることができ、生産性を高めることができる。
【０１００】
なお、電解質膜１１の中にナノファイバ不織布１１３を均一に含有させるためには、ナノファイバ不織布１１３のＳＰ値に対して、５以内のＳＰ値を有する溶媒により、ナノファイバ不織布１１３を浸潤させる必要がある（上記図３）。
【０１０１】
その方法として以下の方法がある。ナノファイバ不織布１１３のＳＰ値との差が５以下の溶媒をあらかじめ電解質溶液１１２ａと混合させても良いし、電解質溶液１１２ａをナノファイバ不織布１１３に塗布する前に、ナノファイバ不織布１１３のＳＰ値との差が５以下の溶媒を、スプレー、ダイ、インクジェット、ワイヤーバー等の各種塗布方式によって塗布して、ナノファイバ不織布１１３を浸潤させても良い。
【０１０２】
なお、上記様々な実施の形態のうちの任意の実施形態を適宜組み合わせることにより、それぞれの有する効果を奏するようにすることができる。
【産業上の利用可能性】
【０１０３】
本実施の形態の燃料電池用の電解質膜は、燃料電池の種類を問わず、用いられる。
【符号の説明】
【０１０４】
１  燃料電池
１１  電解質膜
１２Ａ  アノード電極
１２Ｃ  カソード電極
１３  触媒層
１３Ａ  触媒層
１３Ｃ  触媒層
１４Ａ  ガス拡散層
１４Ｃ  ガス拡散層
１５Ａ  アノードガスケット
２０Ａ  セパレータ
２０Ｃ  セパレータ
３６  ナノファイバ不織布
５０  電解質膜
５１  電解質樹脂
５１ａ  電解質溶液
５２  補強体
５３  基材
１１２  電解質樹脂
１１２ａ  電解質溶液
１１３  ナノファイバ不織布
１１９  基材
【図１】
2016207514.tif 000004
【図２】
2016207514.tif 000005
【図３】
2016207514.tif 000006
【図４】
2016207514.tif 000007
【図５】
2016207514.tif 000008
【図６】
2016207514.tif 000009
【図７】
2016207514.tif 000010